(57)【特許請求の範囲】
【請求項１】
ポリアルキレンジカルボキシレート−ｂｌｏｃｋ−ポリジアンヒドロ糖エステルを含むことを特徴とするポリマー。
【請求項２】
ポリアルキレンテレフタレート−ｂｌｏｃｋ−ポリジアンヒドロ糖エステルを含むことを特徴とする請求項１に記載のポリマー。
【請求項３】
前記ジアンヒドロ糖エステルが、１，４：３，６−ジアンヒドロソルビトール、１，４：３，６−ジアンヒドロマンニトール、１，４：３，６−ジアンヒドロイジトール、および１，４−アンヒドロエリトリトールからなる群から選択されるジアンヒドロ糖アルコールのエステルであることを特徴とする請求項１に記載のポリマー。
【請求項４】
前記ジアンヒドロ糖エステルが、フタル酸、イソフタル酸、２，６−ナフタレンジカルボン酸、２，７−ナフタレンジカルボン酸、３，４'−および４，４'−ジフェニルエーテルジカルボン酸、３，４'−および４，４'−ジフェニルスルフィドジカルボン酸、３，４−および４，４'−ジフェニルスルホンジカルボン酸、３，４'−および４，４'−ベンゾフェノンジカルボン酸、１，４−ナフタレンジカルボン酸、４，４'−メチレンビス（シクロヘキシル）ジカルボン酸、トランス−１，４−シクロヘキサンジカルボン酸、シス−１，４−シクロヘキサンジカルボン酸、１，２−ビス（４−カルボキシフェノキシ）エタン、４，４'−メチレン―ビス（安息香酸）、トランス−４，４'―スチルベンジカルボン酸、フマル酸、二量体酸、レソルシノール二酢酸、スルホイソフタル酸、および４，４'―ビベンゾイック酸からなる群から選択される二塩基酸から調製されることを特徴とする請求項１に記載のポリマー。
【請求項５】
前記ジアンヒドロ糖エステルが、イソソルビドであることを特徴とする請求項４に記載のポリマー。
【請求項６】
ポリトリメチレンテレフタレート−ｂｌｏｃｋ−ポリイソソルビドイソフタレートであることを特徴とする請求項１に記載のポリマー。
【請求項７】
ポリエチレンテレフタレート−ｂｌｏｃｋ−ポリイソソルビドイソフタレートであることを特徴とする請求項１に記載のポリマー。
【請求項８】
ポリテトラメチレンテレフタレート−ｂｌｏｃｋ−ポリイソソルビドイソフタレートであることを特徴とする請求項１に記載のポリマー。
【請求項９】
着色剤、艶消し剤、染料、顔料、赤外線吸収剤、難燃剤、またはＵＶ安定剤をさらに含むことを特徴とする請求項１に記載のポリマー。
【請求項１０】
０．５〜２．５のＩＶを有することを特徴とする請求項１に記載のポリマー。
【請求項１１】
３０モル％までのコポリマーをさらに含むことを特徴とする請求項１に記載のポリマー。
【請求項１２】
少なくとも５４のＴｇを有することを特徴とする請求項１に記載のポリマー。
【請求項１３】
少なくとも６０のＴｇを有することを特徴とする請求項１に記載のポリマー。
【請求項１４】
アルキレンジオール、ジカルボン酸、および下記の式１との共重合反応生成物を含むポリマーであって、
Ｘ−Ｉａ−（Ａ−Ｉ）ｎ−Ａｂ−Ｘ 式１
Ａは、ジアンヒドロ糖アルコールからのエステル残基であり、
Ｉは、二塩基酸またはそのジアルキルエステルからのエステル残基であり、
Ｘは、残基Ａに結合する場合はＨ、二塩基酸から誘導される残基Ｉに結合する場合はＯＨ、二塩基酸のジアルキルエステルから誘導される残基Ｉに結合する場合はＯＲであり、
Ｒは、Ｃ１〜Ｃ４の直鎖または分枝鎖のアルキル基であり、
ａおよびｂは、独立して０または１であり、
ｎは、１〜１０であることを特徴とするポリマー。
【請求項１５】
３０モル％までの他のポリエステルを繰り返し単位として、さらに含むことを特徴とする請求項１４に記載のポリマー。
【請求項１６】
Ａ）ジアンヒドロ糖アルコールを酸と接触させてエステルを生成、またはジアルキルエステルをジアンヒドロ糖アルコールと接触させてエステルを生成する工程と、
Ｂ）前記エステルをポリアルキレンエステルオリゴマーと重縮合させる工程と
を含むことを特徴とするポリエステルにジアンヒドロ糖アルコールを組み込む方法。
【請求項１７】
工程Ａの前記エステルが、過剰モルのジアンヒドロ糖アルコールを二塩基酸と共に、触媒の存在下で、加熱することにより調製されることを特徴とする請求項１６に記載の方法。
【請求項１８】
工程Ａの前記エステルが、ジアルキルエステルとジアンヒドロ糖アルコールとを、触媒の存在下で、加熱することにより調製されることを特徴とする請求項１６に記載の方法。
【請求項１９】
前記ポリアルキレンエステルオリゴマーが、０．５％〜５０％の前記エステルと共に、２１０℃〜２９０℃の温度で加熱されることを特徴とする請求項１６に記載の方法。
【請求項２０】
前記ポリアルキレンエステルオリゴマーが、１重量％未満のジオールを含有するポリアルキレンテレフタレートオリゴマーであることを特徴とする請求項１６に記載の方法。
【請求項２１】
前記触媒が、スズまたはチタネート触媒であることを特徴とする請求項１６に記載の方法。
【発明の詳細な説明】
【技術分野】
【０００１】
本発明は、二塩基酸とジアンヒドロ糖アルコールのコポリマーと、ポリエステルへの前記コポリマーの組み込みとに関する。本発明のポリエステルは、重要な特性の改善を提供する。
【０００２】
（関連出願の相互参照）
本出願は、現在係属中の、２００２年１２月１９日に出願された米国仮特許出願第６０／４３４，７５８号の本出願である。米国国内出願は、２００３年６月１０に出願され、現在係属中である。
【背景技術】
【０００３】
米国特許公報（特許文献１）において、シャーボノー（Ｃｈａｒｂｏｎｎｅａｕ）らは、ジアンヒドロ糖アルコール（例、１，４：３，６−ジアンヒドロソルビトール等、以下該慣用名により、「イソソルビド」と記載する）を組み込むことにより、テレフタレートポリエステル（例、ポリ（１，３−プロパンジオールテレフタレート）等）のガラス遷移温度（Ｔｇ）をかなり上げることが可能であると示した。ポリ（１，３−プロパンジオールテレフタレート）は、ポリ（トリメチレンテレフタレート）として公知であり、以下３ＧＴと略記する。３ＧＴのガラス遷移温度（Ｔｇ）は、比較的に低い（約４５−５０℃）ので、高温で保存される場合、上記ポリマーの粘着性が非常に低くなる原因となりうる。この一例は、暑い熱帯諸国の倉庫に保存されている繊維のスプールで時々立証される。Ｔｇの上昇は、粘着性を弱める。さらに、気温が高い条件下で保存される場合、Ｔｇが低いと、スパン繊維は不安定となる。上記のような条件下で一部延伸された繊維は、結晶化され、目の詰んだ相を形成し、繊維の縮みやデニールの変化を起こす傾向があり、さらに保管中に他の望ましくない物理的特性の変化が生じる傾向がある。しかしながら、イソソルビドとテレフタル酸のエステル化またはエジアルキルテレフタレートとのエステル交換反応は、第二ヒドロキシルの反応を伴い、第一グリコール（例、エチレングリコールまたは１，３−プロピレングリコール等）の反応と比較すると、ゆっくり進む。これは、イソソルビドの非効率な組み込みの原因となる傾向がある。従来型の縮重合を用いると、未反応のイソソルビドが、続いての重合に不利に作用するので、上記の反応性の低さが、低分子量を有する最終ポリエステルを生じる原因となりうる。
【０００４】
製品ポリエステルにおける結果としてのいかなる劣化も著しい発色も望ましくないので、イソソルビドとテレフタル酸またはそのエステルとのエステル化もしくはエステル交換反応を、高い反応温度で実行させることが可能な範囲には、限界がある。さらに、１，３−プロパンジオールから合成されるポリエステルは、重合温度が高すぎると、アクロレインを生成しうる。
【０００５】
エーデルマン（Ａｄｅｌｍａｎ）らの米国特許公報（特許文献２）は、ポリ（１，３−プロピレン−コ−イソソルビド）テレフタレート（以下、３ＧＩＴと略記する）を調製するための方法の改良を記載している。しかしながら、二塩基酸またはそのジアルキルエステルとイソソルビドの第二ヒドロキシル基との反応性は、対応する１，３−プロパンジオールの第一ヒドロキシル基の反応性よりもかなり低い。この反応性における差が、多くの作用をもたらす。そのうちのひとつは、良好な紡糸特性のため、ポリマーの固有粘度が約１．１ｄｌ／ｇまで高くなる、固相重合工程、最終手順のために必要とされる時間が長くなることである。
【０００６】
【特許文献１】米国特許第６，０６３，４６４号明細書
【特許文献２】米国特許出願第１０／１７２，１１２号明細書
【特許文献３】米国特許第６，１６６，１７０号明細書
【特許文献４】米国特許第６，２５５，４４２号明細書
【発明の開示】
【発明が解決しようとする課題】
【０００７】
低明度の着色で、３ＧＴのＴｇ（４５〜５０℃）よりも高いＴｇを有する３ＧＩＴを調製することが望まれている。低明度の着色と高いＴｇの両方とも最も重要なことである。上記の改良された特性は、飲料用のビン、フィルムまたはシート、繊維、単繊維、および光学製品（例えば、ＣＤまたはＤＶＤ）をはじめとする様々な市場での３ＧＩＴの使用の一助となる。上記の様々な市場において、美観は重要であり、低着色力の樹脂を有することは、かなり望まれている。
【０００８】
本発明は、ポリ（アルキレンエステル）ポリマー中に組み込んだ、ジアンヒドロ糖アルコールと酸との容易く調製されるエステルを提供する。上記のエステルオリゴマーは、ポリエステルにアンヒドロ糖アルコールを有効に組み込むための容易な方法を提供し、結果として生成されるポリエステルは、有益な特性を有し、繊維、フィルム、および工業用プラスチックの製造に適切である。
【課題を解決するための手段】
【０００９】
本発明は、ポリアルキレンジカルボキシレート−ｂｌｏｃｋ−ポリジアンヒドロ糖エステルポリマーを含む。
【００１０】
本発明は、アルキレンジオール、ジカルボン酸、および下記の式１の部分との反応生成物を含むポリマーであって、
Ｘ−Ｉａ−（Ａ−Ｉ）ｎ−Ａｂ−Ｘ  式１
Ａは、アンヒドロ糖アルコールまたはジアンヒドロ糖アルコールからのエステル残基であり、
Ｉは、二塩基酸またはそのジアルキルエステルからのエステル残基であり、
Ｘは、残基Ａに結合する場合はＨ、二塩基酸から誘導される残基Ｉに結合する場合はＯＨ、二塩基酸のジアルキルエステルから誘導される残基Ｉに結合する場合はＯＲであり、
Ｒは、Ｃ１〜Ｃ４の直鎖または分枝鎖のアルキル基であり、
ａおよびｂは、独立して０または１であり、
ｎは、１〜１０であることを特徴とするポリマーをさらに含む。
【００１１】
本発明は、さらに下記の式１を含むエステルであって、
Ｘ−Ｉａ−（Ａ−Ｉ）ｎ−Ａｂ−Ｘ  式１
Ａは、アンヒドロ糖アルコールまたはジアンヒドロ糖アルコールからのエステル残基であり、
Ｉは、二塩基酸またはそのジアルキルエステルからのエステル残基であり、
Ｘは、残基Ａに結合する場合はＨ、二塩基酸から誘導される残基Ｉに結合する場合はＯＨ、二塩基酸のジアルキルエステルから誘導される残基Ｉに結合する場合はＯＲであり、
Ｒは、Ｃ１〜Ｃ４の直鎖または分枝鎖のアルキル基であり、
ａおよびｂは、独立して０または１であり、
ｎは、１〜１０であることを特徴とするエステルを含む。
【００１２】
本発明は、さらに、
Ａ）ジアンヒドロ糖アルコールを酸と接触させてエステルを生成、またはジアルキルエステルをジアンヒドロ糖アルコールと接触させてエステルを生成する工程と、
Ｂ）前記エステルをポリアルキレンエステルオリゴマーと重縮合させる工程と
を含むポリエステルにジアンヒドロ糖アルコールを組み込む方法を含む。
【発明を実施するための最良の形態】
【００１３】
以下、商標を大文字で表す。
【００１４】
本発明は、少なくとも約５０、好ましくは少なくとも約５４のＴｇを有するポリアルキレンジカルボキシレート−ｂｌｏｃｋ−ポリジアンヒドロ糖エステルポリマーを含む。ポリアルキレンテレフタレート−ｂｌｏｃｋ−ジアンヒドロ糖エステルポリマーが好適である。本発明は、ポリエステルおよびコ−ポリエステルポリマー（例えば、ポリ（エチレンテレフタレート）、ポリ（トリメチレンテレフタレート）やポリ（テトラメチレンテレフタレート）、およびポリ（アルキレン１,４−シクロヘキサンジカルボン酸）を含む）に、ジアンヒドロ糖ジオールを含有する架橋部分を組み込む重合方法も記載する。上記の方法は、テレフタル酸またはテレフタル酸ジメチルとのイソソルビドの直接エステル化もしくはエステル交換反応の反応速度の遅さにより生じる問題を回避する。本発明の方法は、先行技術と比較すると、下記の式１の予備形成された架橋部分を調製することにより、ポリエステル中へのジアンヒドロ糖アルコールの組み込みをかなり改善し、
Ｘ−Ｉａ−（Ａ−Ｉ）ｎ−Ａｂ−Ｘ 式１
Ａは、アンヒドロ糖アルコールまたはジアンヒドロ糖アルコールからのエステル残基であり、
Ｉは、二塩基酸またはそのジアルキルエステルからのエステル残基であり、
Ｘは、残基Ａに結合する場合はＨ、二塩基酸から誘導される残基Ｉに結合する場合はＯＨ、二塩基酸のジアルキルエステルから誘導される残基Ｉに結合する場合はＯＲであり、
Ｒは、Ｃ１〜Ｃ４の直鎖または分枝鎖のアルキル基であり、
ａおよびｂは、独立して０または１であり、
ｎは、１〜１０である。
【００１５】
二塩基酸からのエステル残基は、除去されるヒドロキシル基を有する二塩基酸である。アルコールからのエステル残基は、除去されるヒドロキシル基の水素を有するアルコールである。
【００１６】
式１は、アンヒドロヘキシトール（例、二無水イソソルビド（１,４:３,６−ジアンヒドロソルビトール）等）と二塩基酸（例、イソフタル酸およびフタル酸等）とのエステルを含み、酸とジオールのエステル化により、或いは二塩基酸とジオールとのジアルキルエステルのエステル交換反応により調製される。以下、上記のエステルを「架橋部分」として示す。本発明は、さらに、ポリエステルポリマーに上記架橋部分を組み込むポリエステルの組成物と、前記ポリエステルポリマーに上記の架橋部分を組み込む方法とを含む。
【００１７】
イソソルビドと、イソフタル酸またはジメチルイソスフタル酸とから調製される式１（式中、ａは０であり、ｂは０であり、かつｎは１〜１０である）の架橋部分の構造の一例は、式ＩＩの構造を有する。
【００１８】
【化１】
0004571910.tif 000002
【００１９】
実際の架橋部分は、通常、上記のｎが１〜約１０の値を有するエステルと、ほとんどがｎ＝１を有するエステルとの混合である。
【００２０】
式ＩＩに示される架橋部分は、酸のエステル化、或いはイソフタル酸ジメチルとイソソルビドとのエステル交換反応により調製された後に、ポリエステルオリゴマー（例、３ＧＴ等）に上記架橋部分を添加することにより、予備形成されたエステルセグメントを重縮合させる。重縮合に先立って、使用されるポリエステルオリゴマーは、遊離のジオールを本質的に除去するために、真空下（例えば、０．１〜２．０ｍｍＨｇ（１３〜２６７Ｐａ））、２００〜２６０℃で１０〜６０分間過熱して調製される。得られたポリエステル／イソソルビド／イソフタレートコポリマーは、結果として増量されたイソソルビドの含有量のため、かなり高いＴｇを有する。
【００２１】
架橋部分の二塩基酸基として、これらに限定されないが、ナフタレート、テレフタレート、イソフタレート、およびベンゾアートから誘導された二塩基酸基が挙げられる。二塩基酸基の具体的な例として、イソフタル酸、フタル酸、２，５−フランジカルボン酸、２，５−チオフェンジカルボン酸、２，６−ナフタレンジカルボン酸、２，７−ナフタレンジカルボン酸、３，４'−および４，４'−ジフェニルエーテルジカルボン酸、３，４'−および４，４'−ジフェニルスルフィドジカルボン酸、３，４'−および４，４'−ジフェニルスルホンジカルボン酸、３，４'−および４，４'−ベンゾフェノンジカルボン酸、１，４−ナフタレンジカルボン酸、４，４'−メチレンビス（シクロヘキシル）ジカルボン酸、トランス−１，４−シクロヘキサンジカルボン酸、シス−１，４−シクロヘキサンジカルボン酸、１，２−ビス（４−カルボキシフェノキシ）エタン、４，４'−メチレン−ビス（安息香酸）、トランス−４，４'−スチルベンジカルボン酸、フマル酸、二量体酸、レソルシノール二酢酸、およびスルホイソフタル酸、および４，４'−ビベンゾイック酸が挙げられる。二塩基酸は、テレフタル酸もしくはテレフタル酸ジメチルから誘導される必要はないし、またはテレフタロイル部分を含む他の化合物からも誘導される必要はない。少量の多官能基酸または無水物を用いてもよい（例えば、１，３，５−ベンゼントリカルボン酸、ピロメリト酸およびピロメリト酸二無水物）。さらに、「芳香族」および「脂環式」により、置換芳香族または脂環式化合物（例えば、脂肪族の基で置換された芳香族化合物）を含むことを意味する。好適な二塩基酸部分は、イソフタル酸である。
【００２２】
架橋部分におけるアンヒドロまたはジアンヒドロ糖アルコール基として、これに限定されないが、イソソルビド、１，４:３，６−ジアンヒドロマンニトール；１，４：３，６−ジアンヒドロイジトール；および１，４−アンヒドロエリトリトールが挙げられる。好適なジアンヒドロ糖アルコール基は、イソソルビドである。
【００２３】
上記の架橋部分は、二塩基酸とジアンヒドロ糖アルコールを触媒の存在下で加熱して調製される。該手順は、本明細書ではイソフタル酸とイソソルビドに関して記載するが、適切な触媒の形態（例、希ガス雰囲気下でのｎ−ブチルスズ酸等）でのスズ約９０〜１４０マイクログラム／ｇの存在下で、０〜１００モル％過剰のイソソルビド、好ましくは約２０〜約４０モル％過剰のイソソルビドを、イソフタル酸と共に加熱することを含む。該温度は、約２１０〜約２９０℃、好ましくは約２４０〜約２６０℃である。水が留出される。約３０分後に、透明な溶液が得られる。水の留出がなくなり、エステル化反応の終了を示すまで、通常約１〜２時間、加熱を続ける。
【００２４】
使用されうる触媒として、Ｌｉ、Ｃａ、Ｍｇ、Ｚｒ、Ｍｎ、Ｚｎ、Ｐｂ、Ｓｂ、Ｓｎ、およびＴｉの塩（例、酢酸塩、およびグリコール付加物を含む酸化物等）と、Ｔｉアルコキシドおよびキレートが挙げられる。上記の触媒は、通常、当技術分野では公知であり、当業者は、使用する具体的な触媒または触媒の組み合わせもしくは配列を容易に選択できる。二塩基酸のモノマーが、遊離の二塩基酸として、もしくはアルキルエステルとして、或いは二酸クロリドとして、重合されるか否かを基準として、好適な触媒および好適な条件が、選択される。
【００２５】
好適な触媒は、Ｓｂ（ＩＩＩ）塩、Ｔｉ（ＩＶ）塩、Ｃｏ（ＩＩ）、Ｚｎ（ＩＩ）またはＳｂ（ＩＩ）の酢酸塩、Ｃｏ（ＩＩ）またはＳｂ（ＩＩＩ）のアルカン酸塩、Ｓｂ（ＩＩ）、Ｓｂ（ＩＩＩ）またはＧｅ（ＩＶ）の酸化物、Ｓｂ（ＩＩ）、Ｇｅ（ＩＶ）またはＳｂ（ＩＩＩ）のグリコール可溶性酸化物、オルトチタネートエステル（好ましくはＴｉ（ＯＲ）４（式中、Ｒは、２〜１２個の炭素原子を有するアルキル基（例、テトラブチルチタン酸またはテトライソプロピルチタン酸等）である））、溶剤性のキレート有機チタン酸（例えば、本願特許出願人のタイザー（ＴＹＺＯＲ）ＡＡまたはＴＥ触媒）、水溶性のキレート有機チタン酸（例えば、本願特許出願人のタイザーＬＡ触媒）または米国特許公報（特許文献３）にＰｕｔｚｉｇにより記載された触媒、オルトジルコン酸エステル（好ましくはＺｒ（ＯＲ）４が２〜１２個の炭素原子を有するアルキル基（例、ジルコン酸テトラ−ｎ−プロピルまたはジルコニウム酸テトラ−ｎ−ブチル等）である）（本願特許出願人）、溶剤性のキレート有機ジルコン酸塩、および水溶性のキレート有機ジルコン酸塩、およびそれらの組み合わせである。Ｔｉの酸化物が、好適である。Ｇｅの酸化物（例、ＧｅＯ２等）は、結果として、重縮合段階中に固有粘度（ＩＶ）がゆっくり増加するので、好ましくない。溶剤性のキレート有機チタン酸および水溶性のキレート有機チタン酸が、最も好適である。
【００２６】
重縮合触媒の好適な量は、通常、約１０〜３００ｐｐｍであり、さらに具体的には、テレフタル酸に対する触媒のモル比は、約１：１，０００〜約１：７，３００、好ましくは少なくとも約１：２，２００、好ましくは最大で約１：４，４００である。触媒を用いて、エステル化またはエステル交換反応を促進することが可能であり、重縮合触媒は、エステル交換反応において、特に有用である。上記に記載される重縮合触媒を用いて、エステル交換反応に触媒作用を及ぼすことが可能であり、また上記重縮合触媒が、直接エステル化中に存在することも可能である。エステル化反応における触媒作用において当技術分野で有用な公知の触媒（スズおよび亜鉛触媒等）も用いることが可能である。混合物におよび／またはプロセスのすべての適切な段階で、触媒を添加することが可能である。
【００２７】
好ましくない手順において、別法として、架橋部分は、二塩基酸のジアルキルエステル（例えば、イソフタル酸ジメチル）をジアンヒドロ糖アルコール（例えば、イソソルビド）と共に、希ガス雰囲気下で、テトライソプロピルチタネートとして、ジアルキルイソフタレートの重量を基準として約５０マイクログラム／ｇのチタン（タイザーＴＰＴとして入手可能、本願特許出願人から入手可能のテトライソプロピルチタネート）の存在下で、加熱することにより、調製される。他のＴｉ触媒は、本明細書に記載する触媒である。
【００２８】
ジアンヒドロ糖アルコール：ジアルキルエステルのモル比は、好ましくは約１．４：１である。アルコール（イソフタル酸ジメチルを用いる具体的な場合においてメタノール）が留出し始める際に、攪拌した混合物を窒素パージ下で、約２５０℃まで過熱する。アルコールの留出がなくなりエステル交換反応の完了を示すまで（通常、約２時間を越える）、約２５０℃で、加熱と攪拌を続ける。
【００２９】
二塩基酸とジアルキルエステルの両方の経路において、所望であるならば、未反応のイソソルビドは、真空下での加熱により、直ちに除去されうる（以下参照）。しかし、通常、次の重縮合中に、除去されるのが好ましい。
【００３０】
上記の通り合成された架橋部分は、その後、ポリ（アルキレンエステル）プレポリマーを、ポリ（アルキレンエステル）プレポリマーの重量を基準として約０．５〜約５０％、好ましくは約２〜約２０％、最も好ましくは約４〜約１０％の架橋部分と混合することにより、重縮合される。ポリ（アルキレンエステル）プレポリマーは、ポリ（アルキレンテレフタレート）プレポリマーであるのが好ましい。ポリ（アルキレンテレフタレート）プレポリマーは、約０．０２〜約０．６ｄｌ／ｇの範囲で、固有粘度を有する。ポリ（アルキレンテレフタレート）プレポリマーは、ポリ（１，３−プロピレンテレフタレート）オリゴマーであるのが好ましい。ポリエステルプレポリマーが、ＮＭＲで測定したように、１重量％未満の未反応のジオールを含有することは、重要である。このような未反応のジオールは、重縮合中に起こるエステル交換反応プロセスを干渉するからである。真空除去により、未反応のジオールを除去することが可能である。触媒は、チタン酸アルキルの形態で、プレポリマー／架橋部分の重量を基準として約１０〜約２００、好ましくは約２０〜約１００、最も好ましくは約３０〜約６０マイクログラム／ｇのチタンの量において、混合する。希ガス雰囲気下、約２１０〜２９０℃、好ましくは約２４０〜２６０℃、約０．４ｍｍＨｇ（０．０５ｋＰａ）未満の圧力で、該固有粘度（ＩＶ）が少なくとも約０．８ｄｌ／ｇに達するまで、通常１〜２時間、上記混合物を熱溶融する。未反応のイソソルビドを、真空加熱中に除去する。生成ポリマーの組成は、通常、仕込んだ成分の組成と異なる。
【００３１】
上記に記載したように、固相重合工程のために、未反応のイソソルビドを最小限に抑える。重縮合工程中に、溶融試料において実施された、固有粘度（および分子量）は、最大平衡水準まで増加する。
【００３２】
本発明のポリアルキレンテレフタレート−ｂｌｏｃｋ−ポリジアンヒドロ糖エステルは、少なくとも５０、好ましくは少なくとも約５４、さらに好ましくは少なくとも約６０のガラス遷移温度（Ｔｇ）を有する。高温で保存される場合に、上記のより高いＴｇにより、ポリマーの粘着性が低くなる。Ｔｇが高いほど、本発明の方法を用いる高濃度のジアンヒドロ糖アルコールの組み込みと組み合わさって、本発明のポリマーから調製される繊維において、高められた安定性を提供する。
【００３３】
本発明の好適なポリアルキレンテレフタレート−ｂｌｏｃｋ−ポリジアンヒドロ糖エステルとして、ポリエチレンテレフタレート−ｂｌｏｃｋ−ポリイソソルビドイソフタレート、ポリトリメチレンテレフタレート−ｂｌｏｃｋ−ポリイソソルビドイソフタレート、およびポリテトラメチレンテレフタレート−ｂｌｏｃｋ−ポリイソソルビドイソフタレートが挙げられる。
【００３４】
着色剤、好ましくは染料および／または顔料を用いて、本発明のポリアルキレンジカルボキシレート−ｂｌｏｃｋ−ポリジアンヒドロ糖エステル生成物の着色を改良する。着色は、一般的に、試料の明るさ或いは暗さ（「Ｌ＊」）、赤−緑目盛（ｓｃａｌｅ）の明度（「ａ＊」）、黄−青目盛の明度（「ｂ＊」）に対応し、以下に記載の通りに測定されるハンター番号（Ｈｕｎｔｅｒ ｎｕｍｂｅｒｓ）の形で表される。少なくとも７０、好ましくは少なくとも約８０、最も好ましくは少なくとも約９０、最大１００の「Ｌ＊」を有するポリマーを合成することが、通常望まれている。同様に、低い明度のポリマーに関して、「ａ＊」および「ｂ＊」は、好ましくは約２．０未満〜約−２．０、さらに好ましくは約１．５未満、さらに好ましくは約−１．５まである。上記の目的が、色修正剤を使用することにより、およびプロセスの各段階での臨界プロセスパラメーター、特に温度および圧力を制御することにより、本発明の重縮合された最終ポリマーで満たされることが、判明している。上記染料および顔料は、青から赤の範囲である。適切ないずれの着色剤を単独または組み合わせて用いることが可能である。染料および顔料は、酢酸コバルト、ＨＳ−３２５ サンドプラスト（ＳＡＮＤＯＰＬＡＳＴ）赤ＢＢ、ＨＳ−５１０ サンドプラスト青２Ｂ、ポリシンスレン（ＰＯＬＹＳＹＮＴＨＲＥＮ）青Ｒ、およびクラリアント（ＣＬＡＲＩＡＮＴ）ＲＳＢ紫からなる群から選択されるのが好ましい。ＨＳ−３２５ サンドプラスト赤ＢＢ、ＨＳ−５１０サンドプラスト青２Ｂ、ポリシンスレン青Ｒ、およびクラリアントＲＳＢ紫は、ロードアイランド州コベントリーのクラリアント社（Ｃｌａｒｉａｎｔ Ｃｏｒｐｏｒａｔｉｏｎ（Ｃｏｖｅｎｔｒｙ，Ｒｈｏｄｅ Ｉｓｌａｎｄ））から入手可能である。
【００３５】
低明度の製品、特に３ＧＩＴに関して、一部の部分出発材料に存在する発色不純物を除去する、もしくは少なくとも最小限に抑えることも重要である。１，３−プロパンジオールおよびイソソルビドのＵＶ吸光度は、２２０ｎｍで約０．２０未満であるのが好ましく、約０．１０未満であるのがさらに好ましい。
【００３６】
本発明のポリマーは、赤外線吸収剤、着色剤、染料、顔料、艶消し剤、難燃剤、およびＵＶ安定剤からなる群から選択される添加剤をさらに含有する。上記ポリマーが成形された製品もしくは他の製品に製造される場合を含むいかなる場合にも、上記の添加剤を添加することが可能である。好適な一代替方法は、酸とジオールおよびジアンヒドロ糖アルコールとの縮合から出た水を少なくとも８０％除去した後、赤外線吸収剤、着色剤、染料、顔料、艶消し剤、難燃剤および／またはＵＶ安定剤をプロセスに加えることである。赤外線吸収剤は、グラファイトまたはカーボンブラックであるのが好ましい。
【００３７】
重縮合工程後の、ジアンヒドロ糖アルコール部分を全く含有しない対照試料と比較する生成したポリマーに関する測定は、より高いガラス遷移温度（Ｔｇ）およびより高い冷結晶化温度（Ｔｃｃ）を提供するジアンヒドロ糖アルコール部分の組み込みを示し、繊維、フィルム、表面、および工学熱可塑性成分におけるいくつかの最終用途に対して、有効な値を提供する。
【００３８】
解析測定から、本発明の方法は、高分子量で良好な着色を有する、ジアンヒドロ糖アルコール基を含有するコポリマー（例、イソソルビドおよびイソフタロイル単位）を調製することが、わかる。ガラス遷移温度（Ｔｇ）および冷結晶化温度（Ｔｃｃ）の両方とも、ポリマー中のイソソルビドおよびイソフタロイル単位の増加と共に、高くなる。
【００３９】
重縮合されたポリマー生成物の固有粘度は、約０．５〜約２．５ｄｌ／ｇである。約０．８ｄｌ／ｇ未満の固有粘度は、数種の最終製品（例、スパン繊維等）を製作するための至適な特性に対して、低すぎる。従って、上記の製品に関して、低いＩＶを有する重縮合物は、低速窒素流下で約３００ｍｍＨｇ（３９ｋＰａ）の真空での真空オーブン内における融点（約１９０℃）より２０℃低い温度のオーブン内で、その後に固相重合されるのが好ましい。この固相重合より、固有粘度は、続いての繊維の紡糸に必要とされる固有粘度（０．９〜１．０）まで高くなる。固相重合を完了する時間は、反応器、温度、および圧力によって異なる。具体的な温度は、重縮合された製品の融点を基準とする。約０．８５もしくは以下の最終ＩＶおいて、ポリマーは、不良な繊維特性を示す。約１．２もしくはそれ以上の最終ＩＶは、加工および紡糸に問題が生じる。
【００４０】
本発明の他の実施形態において、これらに限定されないが、ポリ（エチレンテレフタレート）、ポリ（テトラメチレンテレフタレート）、ポリ（アルキレン１，４−シクロヘキサンジカルボン酸）および同種のオリゴマーを含む他のポリエステルオリゴマーと架橋部分を重縮合することが可能である。
【００４１】
本発明のポリアルキレンジカルボキシレート−ｂｌｏｃｋ−ポリジアンヒドロ糖エステルポリマーは、場合により、約３０重量％までのコポリマーをさらに含有する。従って、上記ポリマーは、少なくとも７０モル％のポリアルキレンジカルボキシレート−ｂｌｏｃｋ−ポリジアンヒドロ糖エステルの繰り返し単位と最大３０モル％までのホモポリマーまたはコポリエステルの繰り返し単位を含む。本発明のポリアルキレンジカルボキシレート−ｂｌｏｃｋ−ポリジアンヒドロ糖エステル組成物は、３種のモノマー、アルキレンジオール、アンヒドロ糖アルコールエステル、およびジカルボン酸を含有する。別の実施形態において、コポリマーは、各々２つのエステル生成基を有する４種もしくはそれ以上の反応物を用いて合成されたコポリエステルを含有してもよい。例えば、１種のコ[ポリアルキレンジカルボキシレート−ｂｌｏｃｋ−ポリジアンヒドロ糖エステル]は、コポリエステルを合成するのに用いるコモノマーが、４〜１２個の炭素原子を有する直鎖、環式、および分枝鎖の脂肪族ジカルボン酸（例えば、ブタン二酸、ペンタン二酸、ヘキサン二酸、ドデカン二酸、および１，４−シクロ−ヘキサンジカルボン酸）；テレフタル酸以外の８〜１２個の炭素原子を有する芳香族ジカルボン酸（例えば、イソフタル酸および２，６−ナフタレンジカルボン酸）；直鎖状、環式、および分枝鎖の２〜８個の炭素原子を有する脂肪族ジオール（１，３−プロパンジオール以外、例えば、エタンジオール、１，２−プロパンジオール、１，４−ブタンジオール、３−メチル−１，５−ペンタンジオール、２，２−ジメチル−１，３−プロパンジオール、２−メチル−１，３−プロパンジオール、および１，４−シクロヘキサンジオール）；および脂肪族および芳香族の４〜１０個の炭素原子を有するエーテルグリコール（例えば、ヒドロキノンビス（２−ヒドロキシエチル）エーテル、またはジエチレンエーテルグリコールをはじめとする１種の約４６０未満の分子量を有するポリ（エチレンエーテル）グリコール）からなる群から選択される場合に、使用されうる。コモノマーは、通常、約０．５〜約１５モル％の濃度範囲でコポリエステル中に存在し、３０モル％の量まで存在することが可能である。
【００４２】
さらに別の実施形態において、ポリアルキレンジカルボキシレート−ｂｌｏｃｋ−ポリジアンヒドロ糖エステルを３０モル％までの他のポリマーとブレンドすることが可能である。例として、他のジオール（例、上記に記載したジオール等）から調製されるポリエステルが挙げられる。好適なポリアルキレンジカルボキシレート−ｂｌｏｃｋ−ポリジアンヒドロ糖エステルは、少なくとも８５モル％、さらに好ましくは少なくとも９０モル％、もっとさらに好ましくは少なくとも９５または少なくとも９８モル％、最も好ましくは約１００モル％の、ポリアルキレンジカルボキシレート−ｂｌｏｃｋ−ポリジアンヒドロ糖エステルポリマーを含有する。
【００４３】
架橋部分とポリエステルプレポリマーとの重縮合により生成された本発明の最終ポリアルキレンジカルボキシレート−ｂｌｏｃｋ−ポリジアンヒドロ糖エステルポリマーは、高められた安定性を有する繊維の製造において、コーティング、積層体、および接着剤の製造における射出成形、吹込成形、押出および圧縮成形、反応押出による熱可塑性の成形された製品の製造において、包装フィルムおよび工業フィルムの製造において、他の溶融加工可能な製品（例、ポリウレタン、ポリエーテルアミド、およびポリウレタン尿素繊維等）の製造において、フォームおよびキャストエラストマーの製造において、出発材料のひとつとして、有用である。
【００４４】
（試験方法）
（試験方法１．示差走査型熱量計（ＤＳＣ）および結晶化測定（Ｃｒｙｓｔａｌｌｉｚａｔｉｏｎ  Ｍｅａｓｕｒｅｍｅｎｔ））
生産者の取り扱い説明書に従って用いられる本願特許出願人のＤｕＰｏｎｔ  ＤＳＣ  Ｉｎｓｔｒｕｍｅｎｔ  Ｍｏｄｅｌ  ２１００を用いる米国材料試験協会の手順ＡＳＴＭ  Ｄ−３４１８（１９８８）を用いて、融点、結晶化温度およびガラス遷移温度を測定した。加熱および冷却速度は、１分当たり１０℃であった。
【００４５】
各試料を０℃から２５０℃まで加熱して、該試料を周囲温度まで冷却させて、結晶化温度の範囲を決めた。ＤＳＣスキャンから、Ｔｇ、結晶化温度Ｔｃ、融点Ｔｍ、および冷結晶化温度Ｔｃｃを決定し、表１に示す。
【００４６】
（試験方法２．固有粘度）
ＡＳＴＭ  Ｄ２８５７．９５に示される通り、公知のポリマー濃度の溶液の流動度、および毛細粘度計中のポリマー溶液の流動度を測って、固有粘度を検定した。
【００４７】
（試験方法  ３．着色および明るさ）
米国材料試験協会（ＡＳＴＭ）の方法Ｄ−２２４４に基づいて、ハンター・カラー・ラボ（Ｈｕｎｔｅｒ  ｃｏｌｏｒ  ｌａｂ）測定を測った。
【００４８】
カルフォニア州パロアルトのバリアン社（Ｖａｒｉａｎ（Ｐａｌｏ  Ａｌｔｏ  ＣＡ））の拡散反射アクセサリを有するキャリー（Ｃａｒｙ）５  ＵＶ／Ｖｉｓ／ＮＩＲ分光光度計を用いて、３ＧＩＴ試料の着色および明るさを検定した。２度の観測者角およびＣＩＥ  Ａ光源を有するＧｒａｍｓ／３２ソフトウェア内のカラー分析アプリケーションを用いて、反射率のデータを処理した。ハンターＬ＊、ａ＊およびｂ＊を計算した。Ｌ＊の座標は、明るさを示し、０は黒であり、１００は白であった。ａ＊の値は、正または負になり得、正の値は、赤色の標示であり、負の値は、緑の標示であった。ｂ＊の値も同様であり、正の値は、黄色の標示であり、負の値は、青の標示であった。
【実施例】
【００４９】
以下の実施例は、例証および記載の目的のため、存在する。開示した明確な形態に網羅されるまたは本発明を限定する意図はない。本明細書に記載される実施形態の変形形態および変更形態が、当業者には、上記の開示を考慮して、明らかになるだろう。本発明の範囲は、本明細書に添付の請求項、およびそれらの対応特許によってのみ、限定される。イソフタル酸は、ウィスコンシン州ミルウォーキーのアルドリッチ社（Ａｌｄｒｉｃｈ，Ｍｉｌｗａｕｋｅｅ  ＷＩ）から入手した。イソソルビドは、フランス、レストレムのロケットフェレール（Ｒｏｑｕｅｔｔｅ  Ｆｒｅｒｅｓ（Ｌｅｓｔｒｅｍ，Ｆｒａｎｃｅ））から入手した。
【００５０】
米国特許公報（特許文献４）（クリアン（Ｋｕｒｉａｎ）ら）により記載される通り、トリメチレンテレフタレートプレポリマーを調製した。
【００５１】
ｎ−ブチルスズ酸は、ウィスコンシン州ミルウォーキーのアルドリッチ社から入手した。
【００５２】
タイザー触媒は、本願特許出願人から入手した。
【００５３】
（実施例１）
攪拌器、窒素掃引、真空連結、留出液を回収する装置、加熱および攪拌のための手段を備えた２５０ｍＬ丸底フラスコに、６６．５gのイソフタル酸（ＩＰＡ）、８０ｇのイソソルビド、および１４ｍｇのｎ−ブチルスズ酸（最終ポリマーを基準として９０マイクログラム／ｇのスズに相当する）を仕込んだ。イソソルビド：ＩＰＡのモル比は、１．４：１であった。上記フラスコを窒素でパージして、フラスコ内の液体を攪拌しながら、過熱した。水が留出し始める際に、温度を２５０℃まで上昇させ、約２０分間放置した。２５０℃で約３０分後に、透明な溶液になった。エステル化反応の終了を示唆する水の留出がなくなるまで、さらに約１．５時間、２５０℃で攪拌を続けた。
【００５４】
上記の通り調製した架橋部分の試料（１１ｇ）を以下に記載の比較例Ａの場合のように調製した７５ｇのビス（３−ヒドロキシプロピル）テレフタレートおよび１５ｍｇのタイザーＴＰＴテトライソプロピルチタネート触媒を、窒素下２５０ｍＬのフラスコ内で混合して、重縮合させ、２５０℃の温度、０．３ｍｍＨｇ（４０Ｐａ）の圧力で、２時間加熱した。獲得したポリマーは、０．８３８ｄｌ／ｇの固有粘度を有した。仕込んだ材料を基準として、上記コポリマーの組成は、各々約１０モル％のイソソルビドとイソフタロイル部分である。物理的特性を表１に示す。
【００５５】
上記の通り調製された重縮合されたポリマーの１種の試料を約３００ｍｍＨｇ（３９ｋＰａ）の圧力下のオーブンに入れ、１９０℃の温度（その融点より２０℃低い）で、一晩中（１６時間）ゆっくり進む窒素の放出下で、過熱した。固有粘度は、０．８３８から１．０３ｄｌ／ｇまで高くなった。
【００５６】
（実施例２および３）
各々実施例１で調製した５．５ｇ（実施例２）と２２ｇ（実施例３）の量の架橋部分を実施例１の通りに重縮合して、約５モル％および２０モル％のイソソルビドおよびイソフタロイル部分を各々含有するコポリマーが生じた。物理的特性を表１に示す。
【００５７】
（実施例４）
実施例１で調製した架橋部分の試料（１１ｇ）を、追加の１５ｍｇのタイザーＴＰＴテトライソプロピルチタネート触媒と共に３０分間、２５０ｍＬフラスコ内で２５０℃真空下にした７５ｇのポリ（トリメチレンテレフタレート）に添加して、重縮合した。温度２５０℃、圧力０．２ｍｍＨｇ（２６Ｐａ）で１．５時間、重縮合を行った。獲得したポリマーは、６１℃のＴｇ有した。仕込んだ材料を基準として、このコポリマーの組成は、各々約１０モル％のイソソルビドとイソフタロイル部分である。物理的特性を表１に示す。
【００５８】
（実施例５）
実施例１で調製した５．５ｇの量の架橋部分を、実施例４の通りに重縮合して、各々約５モル％のイソソルビドとイソフタロイル部分を含有するコポリマーが生じた。物理的特性を表１に示す。
【００５９】
（実施例６）
攪拌器、窒素掃引、真空連結、留出液を回収する装置、加熱および攪拌のための手段を備えた２５０ｍＬ丸底フラスコに、５８．５ｇのイソフタル酸ジメチル（ＤＭＩ）、６４ｇのイソソルビド、および２５ｍｇのタイザーＴＰＴ（最終ポリマーを基準として５０マイクログラム／ｇのＴｉに相当する）を仕込んだ。イソソルビド：ＤＭＩのモル比は、１．４：１であった。上記フラスコを窒素でパージして、フラスコ内の液体を攪拌しながら過熱した。温度を２５０℃まで上昇させ、メタノールが留出し始めた。エステル交換反応の終了を示唆するメタノールの留出がなくなるまで、２５０℃で２時間攪拌を続けた。
【００６０】
上記の５．５ｇの量の架橋部分エステルを、実施例４の通りに重縮合して、各々約５モル％のイソソルビドとイソフタロイル部分を含有するコポリマーが生じた。物理的特性を表１に示す。
【００６１】
（比較例Ａ）
本比較例は、テレフタル酸ジメチルからの３ＧＴポリマー（即ち、イソソルビドを含有しない）の調製を示す。
【００６２】
１．８：１の１，３−プロパンジオール：ＤＭＴのモル比の、５８．５ｇのテレフタル酸ジメチル、４０ｇの１，３−プロパンジオール、および１８．５ｍｇのタイザーＴＰＴを、２５０ｍｌフラスコに仕込んだ。温度を２１０℃まで上昇させ、１．５時間保った。発生したメタノールを蒸留により、凝縮液として除去した。
【００６３】
メタノールの留出が止まった後、生成された部分、ビス（３−ヒドロキシプロピル）テレフタレートを、同一フラスコ内で、温度２５０℃、０．２ｍｍＨｇ（２６Ｐａ）の圧力で、２時間重合した。獲得したポリマーは、４７．３℃のＴｇを有した。物理的特性を表１に示す。
【００６４】
上記ポリマーを、実施例１のポリマーのように、固相重合した。
【００６５】
（比較例Ｂ）
２Ｌの攪拌ステンレス鋼の槽に、８７３．９０ｇのテレフタル酸ジメチル、３６７．０８ｇの１，３−プロパンジオール、１４９．９４ｇのイソソルビド、０．７５ｍＬの触媒Ａ、および１．８ｍＬのテトラメチル水酸化アンモニウム水溶液（２５重量％）を加えた。メタノールが、カラムから除去される間に、バッチ温度を最大２４０℃まで上昇させた。２８８ｇの凝縮液を除去した際、反応器内の物質を温度２５０℃で重縮合するために、２．６ｍｍＨｇ（０．３５ｋＰａ）まで下げた。そのＩＶを０．５０ｄｌ／ｇと測定し、Ｔｇは、６３．５℃であった。ハンター明度は、Ｌ＊＝７８．５、ａ＊＝０．０２、およびｂ＊＝７．７であった。イソソルビド含有率は、５．０７モル％であり、ポリマーは、０．０７モル％のジ−１，３−プロピレングリコールを有した。
【００６６】
【表１】
0004571910.tif 000003
【００６７】
表１から、３ＧＴポリマーへのイソソルビドの組み込みは、そのＴｇを高くすることがわかる。先行技術と比較すると、本発明の実施例４、５および６は、イソソルビドの組み込み量がより多く、またプロセスがより容易である（例、より短い反応時間、および高いＩＶ値）利点を有する。実施例４、５および６において、重縮合に先立って、３ＧＴポリエステルプレポリマーからの遊離のジオールを除去することにより、実施例１および２と比較すると、イソソルビドの組み込みがかなり改善されたこともわかる。本発明の実施例は、イソソルビドを本発明に用いたエステル架橋部分の代わりに二塩基酸と反応させた比較例Ｂと比較すると、より高いＩＶ値を示した。